(57)【特許請求の範囲】
【請求項１】
（ａ）アミノプラストのアミノ窒素上の反応性置換基の総数（ｙ）を有し、ここでｙ＝（Ｅ
×Ｍ）であり、Ｅはアミノプラスト１モルあたりの置換基の当量であり、Ｍはアミノプラスとの総モル数であり、その反応性置換基が、−ＮＨ、アルキロール、アルコキシ、アルコキシアルキル、およびそれらの混合物から選択されるアミノプラスト化合物、および
（ｂ）式ＣＨ２−ＮＲ’−ＣＯ２Ｒ”（式中、Ｒ’は、Ｈ、置換された、および置換されていないアルキル基、アリール基、および環状脂肪族基、およびそれらの混合物からなる群から選択され（ここで、アルキル基は炭素数１〜１６である）、Ｒ”は、置換された、および置換されていないアルキル基、環状脂肪族基、アリール基、およびそれらの混合物からなる群から選択される）を有し、カルバミン酸エステル上のアルキル官能基、環状脂肪族官能基またはアリール官能基が、水酸基、アミノ基、イソシアネート基、エチレン性不飽和基、およびそれらの混合物からなる群から選択された官能基を含む、少なくとも１種のカルバミン酸エステル化合物
を、第１級または第２級アルコールの存在下、６０℃〜９０℃の温度および大気圧〜２０気圧の圧力で反応させ、アミノプラスト窒素上の反応性置換基の総数の少なくとも１当量〜Ｅ−１／Ｅまでをカルバミン酸エステル官能基で置換して、変性されたアミノプラスト化合物を形成させ、メラミン上の前記カルバミン酸エステル官能基が、架橋反応に包含されないか、またはメチロールおよび／またはメチルアルコキシ置換基が反応する温度よりも高い温度で反応することを特徴とするアミノプラスト化合物の分子量増加を低減させる方法。
【請求項２】
アミノプラスト化合物が、アルキル化アルデヒドメラミン縮合生成物および尿素ホルムアルデヒド縮合生成物からなる群から選択される、請求項１に記載の方法。
【請求項３】
カルバミン酸エステルが、Ｏ、Ｓ、Ｓｉ、ＮおよびＰからなる群から選択されたヘテロ原子結合基を含む、請求項１または２に記載の方法。
【請求項４】
置換されたアルキルが、ヒドロキシアルキル、エチレンオキシドヒドロキシアルキル、プロピレンオキシドヒドロキシアルキル、エステル、カーボネート、エーテル、ウレタン、ラクトンからなる群から選択された化合物で延長されたヒドロキシアルキル、およびそれらの混合物からなる群から選択される、請求項１に記載の方法。
【請求項５】
カルバミン酸エステル変性されたアミノプラスト硬化剤が、式
【化１】
0004067600.tif 000007
で表される（式中、Ｒ１はフェニルまたは
【化２】
0004067600.tif 000008
であり、
Ｒ２〜Ｒ７はそれぞれ独立して−ＣＨ２ＯＲ８  または−ＣＨ２−ＮＲ’−ＣＯ２Ｒ”である（ここでＲ８はＨ、アルキル、またはアリールであり、Ｒ’は、Ｈ、置換された、および置換されていないアルキル基、環状脂肪族基、およびアリール基からなる群から選択され、Ｒ”は、置換された、および置換されていないアルキル基、環状脂肪族基およびアリール基からなる群から選択される））（ただしＲ２、Ｒ３、Ｒ４、Ｒ５、Ｒ６、およびＲ７の少なくとも１個は−ＣＨ２ＯＲ８であり、Ｒ２、Ｒ３、Ｒ４、Ｒ５、Ｒ６、およびＲ７の少なくとも１個は−ＣＨ２−ＮＲ’−ＣＯ２Ｒ”である）、請求項１または２に記載の方法。
【請求項６】
Ｒ１が
【化３】
0004067600.tif 000009
であり、Ｒ２、Ｒ３、Ｒ４、Ｒ５、Ｒ６、およびＲ７の３個が−ＣＨ２ＯＲ８であり、Ｒ２、Ｒ３、Ｒ４、Ｒ５、Ｒ６、およびＲ７の３個が−ＣＨ２−ＮＲ’−ＣＯ２Ｒ”である、請求項５に記載の方法。
【請求項７】
アミノプラストがメラミンアミノプラストであり、メラミンのアミノ窒素上の置換基の平均３ないし５個がカルバミン酸エステル置換基である、請求項５に記載の方法。
【請求項８】
カルバミン酸エステル化合物が、アミノプラスト化合物との様々な反応速度を有するカルバミン酸エステル化合物の混合物を含んでなる、請求項１〜７のいずれか１項に記載の方法。
【請求項９】
得られるアミノプラスト硬化剤が、式
【化４】
0004067600.tif 000010
を有する（式中、Ｒ９、Ｒ１０、Ｒ１１、およびＲ１２はそれぞれ独立してアルキル、−ＣＨ２ＯＲ８または−ＣＨ２−ＮＲ’−ＣＯ２Ｒ”である（ここでＲ８はＨまたはアルキルであり、Ｒ’は、Ｈ、置換された、および置換されていないアルキル基、環状脂肪族基、およびアリール基およびそれらの混合物からなる群から選択され、Ｒ”は、置換された、および置換されていないアルキル基、環状脂肪族基およびアリール基からなる群から選択される）（ただしＲ９、Ｒ１０、Ｒ１１、およびＲ１２の少なくとも１個は−ＣＨ２ＯＲ８であり、Ｒ９、Ｒ１０、Ｒ１１、およびＲ１２の少なくとも１個は−ＣＨ２−ＮＲ’−ＣＯ２Ｒ”である）、請求項１〜４のいずれか１項に記載の方法。
【請求項１０】
アミノプラストのカルバミン酸エステルに対する当量比が２：１である、請求項１〜９のいずれか１項に記載の方法。
【請求項１１】
（ａ）アミノプラスト硬化剤のアミノ窒素上の反応性置換基と反応し得る官能基を含んでなる重合体、および
（ｂ）請求項１〜１０のいずれか１項に記載の方法により製造されるアミノプラスト硬化剤を含んでなることを特徴とする塗料組成物。
【発明の詳細な説明】
【０００１】
発明の背景
アミノプラスト樹脂は、重合体組成物用の硬化剤として広く使用されている。アミノプラスト樹脂は、一般的にある種のポリアミン、例えばメラミンまたは尿素、をアルデヒド、例えばホルムアルデヒド、と反応させて、アミノ窒素上にアルキロール基の置換基を形成させることにより製造される。アルキルロール基は、アルコールと反応させてアルキル化することによって、アルキルアルコキシ基を形成させることができる。アルキルアルコキシまたはアルキロール基は、重合体骨格に付加することができる様々な官能基と反応し得る。その様な官能基には、水酸基、酸基（例えばカルボキシル基）、カルバミン酸エステル基、アミド基、およびウレイド基がある。
【０００２】
硬化性重合体組成物、例えばアミノプラスト樹脂で硬化する組成物、は、一般的に硬化した重合体の物理特性に関して所望の規格を達成するように製造される。多くの場合、脆化することなく高い硬度を示す硬化重合体を達成することが望ましい。このことは、硬いことにより塗膜に耐性が与えられ、柔軟であることにより、応力、温度変化、等にさらされた時に亀裂や剥離が起きない、滑らかで連続的な塗膜を与える硬化性塗料組成物においては、特に望ましい目的である。
【０００３】
所望の硬度を達成する一つの方法は、硬化した重合体組成物の架橋密度を調整することである。これは、重合体上の官能性の架橋し得る基の量を変えるか、あるいは硬化性組成物中の重合体とアミノプラストの相対的な量を変えることにより達成することができる。しかし、架橋密度の調整はある程度限られており、硬度と柔軟性の間で妥協しなければならないことが多い。その結果、所望の硬度および脆さは同時には達成することができない。ある種の用途、例えばカラー−プラス−クリア複合材料塗料のクリアコート層、では、この妥協により、塗膜が所望の耐性を示すために十分な硬度を有する場合、過度の脆さのために様々な問題、例えば環境腐食、が生じることがある。環境腐食は、塗装の透明仕上げの上または中に点またはマークとして現れ、これはふきとっても除去されないことが多い。
【０００４】
この分野で公知の架橋密度調整方法の一つでは、アミノプラストをカルバミン酸エステル官能性化合物と１００℃を超える温度で反応させ、真空中で、副生成物のアルコールを除去する。この方法では、アミノプラスト上のアルキルアルコキシ基がカルバミン酸エステル基と反応する。この反応には、副反応、例えばアミノプラストの自己縮合、または変性アミノプラストと、反応性基、例えばカルバミン酸エステル上の水酸基またはアルコキシル基、との反応が起こり、エーテルブリッジが形成されることがあるので、問題がある。自己縮合生成物は、分子量が非常に高い化合物であり、ゲル化し、使用できなくなることが多い。使用できたとしても、化合物の分子量増加により、これらの化合物を含む塗料組成物の粘度が著しく増加する。粘度を下げ、塗料組成物を塗布し易くするためにさらに溶剤を追加する必要があり、塗料組成物の揮発性有機物質含有量（ＶＯＣ）が増加する。形成されるエーテルブリッジは、アミノプラスト架橋剤を含む塗膜の耐久性を低下させるので、好ましくない。
【０００５】
アミノプラストの分子量増加を最少に抑え、低分子量の自己架橋性アミノプラストを製造するために、穏やかな反応条件下で変性アミノプラストを形成させる方法が望まれている。
【０００６】
発明の概要
本発明は、アミノプラスト化合物を変性して低分子量アミノプラストを製造する方法、その方法により得られるアミノプラスト化合物、およびそれらのアミノプラスト化合物を含有する塗料組成物に関する。これらのアミノプラスト化合物は、重合体組成物用の架橋剤として有用であるか、または自己架橋性組成物として使用できる。これらの化合物は、レオロジー調整に、または塗膜の耐久性を改良するために使用できる。
【０００７】
変性アミノプラストは、窒素置換基上に−ＮＨ、アルキロール、アルコキシまたはアルコキシアルキル置換基を有するアミノプラスト化合物を、置換された、または置換されていない、第１級または第２級カルバミン酸エステル化合物と、過剰のアルコールの存在下、穏やかな反応条件下で反応させることにより形成される。反応は、１５０℃未満、好ましくは６０〜９０℃、の温度で、大気圧〜２０気圧の圧力で行なう。カルバミン酸エステルブロッキング基は、３００°Ｆ（１４８．９℃）までの温度で安定している。この温度を超えると、カルバミン酸エステル変性アミノプラストは、他の重合体樹脂上のカルバミン酸エステル反応性官能基と反応するか、またはブロックが取れて反応するか、あるいは自己架橋する。第１級または第２級カルバミン酸エステルは、アミノプラスト化合物の自己架橋が望ましい場合には、アミノプラスト化合物と反応し得る別の官能基を含むこともできる。その結果得られる反応生成物はカルバミン酸エステル変性アミノプラスト化合物である。変性アミノプラストという用語は、−ＮＨ、アルキロール、アルキルまたはアルコキシアルキル置換されたアミノプラストの反応生成物を意味する。
【０００８】
好ましい実施態様の詳細な説明
アミノプラスト化合物は、−ＮＨ、アルキロール、アルキルまたはアルコキシアルキル置換基を有するアミノプラスト化合物を、アルコールの存在下で、カルバミン酸エステル官能性化合物と反応させることにより変性されて、それらの分子量が低下する。この反応は、一般的に溶融物または溶液、例えばベンゼン、トルエン、キシレン、シクロヘキサン、およびその他中の溶液、を加熱することにより行なわれる。触媒を使用することもできる。反応温度は、１５０℃未満、好ましくは６０〜９０℃、であり、圧力は大気圧〜２０気圧である。６０〜９０℃の温度が、低分子量変性アミノプラストに関して最も好ましい結果を与える。アミノプラスト置換基上の置換程度は、カルバミン酸アルキルの化学量論的な量を調節することにより望ましい置換程度に制御することができる。好ましい反応生成物を得るには、等モル量または過剰量のアミノプラストを使用しなければならない。
【０００９】
本発明の目的に好ましいカルバミン酸エステル官能性化合物は、第１級または第２級カルバミン酸エステルである。カルバミン酸エステルは、置換されていても、置換されていなくてもよい。カルバミン酸エステル上の置換基は、反応性基、例えばヒドロキシ、アミノまたはイソシアネート、またはエチレン性不飽和基、でも、非反応性基、例えばアルキル、環状脂肪族、アリール、エステル、またはエーテル基、およびその他、でもよい。カルバミン酸エステルは、Ｏ、Ｓ、Ｓｉ、ＮおよびＰの様な結合基を、反応性または非反応性置換基と組み合わせて含むこともできる。
【００１０】
カルバミン酸エステルは、この分野で公知のいずれかの方法で得ることができる。例えば、アルコール、アミンまたは炭酸エステルをカルバミン酸エステルに転化させることができる。カルバミン酸エステルの製造に使用されるアルコールは、ここでは、１個またはそれより多いＯＨ基を有する化合物として定義される。本発明のカルバミン酸エステル化合物の製造には、様々なアルコールを使用することができる。これらのアルコールは、一般的に炭素数が１〜１６０、好ましくは炭素数が１〜６０、であり、単官能性または多官能性（その場合、多官能性化合物は好ましくは２〜３個の官能基を有する）の、脂肪族、芳香族、または環状脂肪族でよい。これらのアルコールは、ＯＨ基だけを含むか、またはＯＨ基に加えてヘテロ原子、例えばＯ、Ｓ、Ｓｉ、ＮおよびＰ、および他の基、例えばエステル基、エーテル基およびアミノ基、または不飽和箇所を含むことができる。効果的なアルコールの例としては、１，６−ヘキサンジオール、１，２−ヘキサンジオール、２−エチル−１，３−ヘキサンジオール、エチル−プロピル−１，５−ペンタンジオール、２−メチル−２，４−ペンタンジオール、２，２，４−トリメチル−１，３−ペンタンジオール、２，４，７，９−テトラメチル−５−デシン−４，７−ジオール、１，３−ジヒドロキシアセトン二量体、２−ブテン−１，４−ジオール、パントテノール、酒石酸ジメチル、ペンタエチレングリコール、ジメチルシリルジプロパノールおよび２，２’−チオジエタノールがある。
【００１１】
カルバミン酸エステル官能性化合物の製造には、様々な方法を使用することができる。例えば、アルコールを尿素と反応させ、カルバミン酸エステル基を有する化合物を形成させることができる。この反応は、アルコールと尿素の混合物を加熱することにより達成できる。もう一つの方法では、ポリオールとモノイソシアネート（例えばメチルイソシアネート）を反応させて、複数の第２級カルバミン酸エステル基を有する化合物を形成させるか、またはアルコールをシアン酸と反応させて、第１級カルバミン酸エステル基（すなわち置換されていないカルバミン酸エステル）を有する化合物を形成させる。この反応は、この分野で公知の様に、好ましくは触媒の存在下で、加熱することによっても行なわれる。カルバミン酸エステルは、例えばアルコールをホスゲン、次いでアンモニアと反応させて、第１級カルバミン酸エステル基を有する化合物を形成させるか、またはポリオールをホスゲン、次いで第１級アミンと反応させて、第２級カルバミン酸エステル基を有する化合物を形成させる方法でも製造する。カルバミン酸エステルは、カルバミル交換反応により、アルコールまたはヒドロキシアルキルカルバミン酸エステルをカルバミン酸アルキル（例えば、カルバミン酸メチル、カルバミン酸エチル、カルバミン酸ブチル）と反応させて第１級カルバミン酸エステル基を含む化合物を形成させる方法でも製造できる。この方法は、好ましくは触媒、例えば有機金属触媒（例えばジラウリン酸ジブチルスズ）の存在下で、加熱して行なわれる。環状炭酸エステル、例えば炭酸エチレン、は、第１級または第２級アミンまたはジアミンとの反応によりカルバミン酸エステルに転化させることができる。
0004067600.tif 000002
Ｒ2 基は、炭素数１〜１６の第１級または第２級カルバミン酸エステルである。
【００１２】
カルバミン酸エステルの他の製造法もこの分野では公知であり、例えばP.Adams & F.Baron, “Esters of Carbamic Acid", Chemical Review, v. 65, 1965に記載されている。
【００１３】
本発明で使用するアミノプラスト化合物は、この分野では良く知られている。アミノプラストは、−ＮＨ、アルキロール、アルキルまたはアルコキシアルキル基およびこれらの混合物で置換することができる。最も一般的なアミノプラスト樹脂はアミノプラスト前駆物質、例えばメラミン、尿素、ベンゾグアナミン、または類似の化合物、のアルデヒド縮合生成物であるが、他のアミノプラスト前駆物質、例えばトリアジン、ジアジン、トリアゾール、グアニジン、グアナミン、およびその様な化合物のアルキルまたはアリール置換誘導体のアルデヒド縮合生成物、も使用できる。有用なアミノプラスト前駆物質には、メラミン、Ｎ，Ｎ’−ジメチル尿素、ベンゾグアナミン、ベンゾ尿素、ジシアンジアミド、６−メチル−２，４−ジアミノ−１，３，５−トリアジン、トリアミノピリミジン、およびその他がある。これらのアミノプラスト前駆物質は、一般的にホルムアルデヒドと縮合反応させるが、本発明の利点は、他のアルデヒド、例えばアセトアルデヒド、ベンズアルデヒド、およびその他を使用しても達成できる。本発明の方法には重合体状アミノプラスト樹脂も使用できる。重合体状アミノプラストの例としては、Monsantoから市販のResimeneR 717 およびCytec から市販のCymel R 327 がある。
【００１４】
上記のアミノプラスト化合物は、アルコール、例えばメタノール、エタノール、プロパノール、ブタノール、ベンジルアルコール、およびその他、好ましくはメタノールおよびブタノール、でアルキル化できる。
【００１５】
本発明では、アミノプラスト硬化剤のアミノ窒素上の反応性置換基の総数の１個またはそれより多くが、活性水素官能性を有する他の重合体上の官能基と反応しないか、または異なった触媒反応条件下で、またはアミノプラスト置換基が他の重合体上の官能基と反応し得る温度よりも高い温度で、これらの官能基と反応する様に、アミノプラストを変性させる。これは、アミノプラストをカルバミン酸エステル化合物と反応させて、アミノプラストのアミノ窒素上の置換基をカルバミン酸エステル置換することにより達成される。
【００１６】
本発明の目的には、可能なカルバミン酸エステル置換基の数は次の様に説明される。アミノプラストアミノ窒素は、反応性置換基の総数（ｙ）を有し、ｙ＝（Ｅ×Ｍ）であり、Ｅは、アミノプラスト１モルあたりの反応性置換基の当量であり、Ｍはアミノプラストの総モル数である。使用可能な反応性置換基の総数の少なくとも１当量、およびアミノプラスト上の反応性置換基の総数の５／６までがカルバミン酸エステル官能基で置換される。これは次の様に説明される。単量体メラミンアミノプラスト化合物を使用する場合、メラミン１モルあたり、アミノ窒素上に最大６個の反応性置換基がある。当量（ｙ）の総数の少なくとも１分子および反応性置換基の総数の５／６までがカルバミン酸エステルで置換できる。単量体尿素アミノプラストを使用する場合、尿素１モルあたり、アミノ窒素上に最大４個の反応性置換基がある。当量（ｙ）の総数の少なくとも１分子および反応性置換基の総数（ｙ）の３／４までがカルバミン酸エステルで置換できる。本発明の目的に好ましいアミノプラストのカルバミン酸エステルに対する当量比は２：１である。アミノプラスト化合物のカルバミン酸エステル化合物に対する比は、アミノプラスト上に所望の置換度合いを与える様に選択する。本発明の目的には、過剰または等モル量のアミノプラスト化合物を反応で使用することが臨界的である。
【００１７】
アミノプラスト化合物とカルバミン酸エステル官能性化合物の反応は、第１級または第２級アルコールの溶剤の存在下で行なう。溶剤に適当なアルコールの例としては、ブタノール、イソブタノール、ｔ−ブタノール、メタノール、１，２−プロパンジオール、１−メトキシ−２−プロパノール、および１−ブトキシ−２−プロパノールがある。
【００１８】
アミノプラスト化合物とカルバミン酸エステル化合物の反応は、触媒、例えばルイス酸、プロトン酸、鉱酸、またはアルキル置換された鉱酸、で促進させることができる。これらの触媒の例としては、ジラウリン酸ジブチルスズ、ジラウリン酸ジメチルスズ、アルミニウムイソプロポキシド、リン酸、硝酸、亜硫酸、およびアルキルおよび／またはアリール置換された、リン酸、硝酸、ホスホン酸、スルホン酸または硫酸およびトリフルオロ酢酸からなる群から選択された酸、がある。
【００１９】
カルバミン酸エステル変性されたアミノプラスト硬化剤は、下式で表すことができる。
【化３】
0004067600.tif 000003
または
【化４】
0004067600.tif 000004
【００２０】
0004067600.tif 000005
Ｒ2 〜Ｒ7 およびＲ9 〜Ｒ12はそれぞれ独立して−ＣＨ2 ＯＲ8 または−ＣＨ2 −ＮＲ’−ＣＯ2 Ｒ”であり、ここでＲ8 はＨ、アルキル、またはアリールであり、Ｒ’はＨ、アルキル、環状脂肪族、またはアリールであり、Ｒ”はアルキル、環状脂肪族またはアリールである（ただしＲ2 、Ｒ3 、Ｒ4 、Ｒ5 、Ｒ6 、およびＲ7 の少なくとも１個は−ＣＨ2 ＯＲ8 であり、Ｒ2 、Ｒ3 、Ｒ4 、Ｒ5 、Ｒ6 、およびＲ7 の少なくとも１個は−ＣＨ2 −ＮＲ’−ＣＯ2 Ｒ”である）。無論、本発明では、アルキルは、置換されたアルキル、環状脂肪族およびアリールを包含することができ、その際、置換基は本発明の性能に悪影響を及ぼさないものである。アルキル、環状脂肪族またはアリール基上の置換基の例としては、エステル、エーテル、ケトン、エチレン性不飽和基、および第３級アミノ基がある。上記のアルキル基は好ましくは炭素数１〜８であり、上記のアリール基は好ましくは炭素数６〜１２である。上記のＲ基に有用なアルキル基の例としては、メチル、エチル、ｎ−プロピル、ｎ−ブチル、イソ−ブチル、シクロヘキシル、３−クロロプロピル、アリル、２−メトキシプロピル、ジメチルエチレンアミン、３−メチル−２−ブタノールおよびベンジルがある。Ｒ8 に有用なアリール基の例としては、フェニル、ナフチル、２−クロロフェニル、４−クロロフェニル、２−トリル、および４−トリルがある。
【００２１】
好ましいひとつの実施態様では、この化合物は、
0004067600.tif 000006
であり、Ｒ2 、Ｒ3 、Ｒ4 、Ｒ5 、Ｒ6 、およびＲ7 の３個が−ＣＨ2 ＯＲ8 であり、Ｒ2 、Ｒ3 、Ｒ4 、Ｒ5 、Ｒ6 、およびＲ7 の３個が−ＣＨ2 −ＮＲ’−ＣＯ2 Ｒ”であるアミノプラストである。
【００２２】
本発明は、反応性官能基を含むカルバミン酸エステル化合物で変性したアミノプラスト化合物も提供するものである。その様な官能基の例としては、エチレン性不飽和、ヒドロキシ、アミノおよびイソシアネート基がある。カルバミン酸エステルは、Ｏ、Ｓ、Ｓｉ、Ｎ、Ｐおよびそれらの混合物から選択された結合基も含むことができる。
【００２３】
本発明は、アミノプラストが、反応性官能基を有するカルバミン酸エステルと反応する、自己架橋性の変性アミノプラスト化合物も提供するものである。好ましい実施態様では、ヒドロキシ官能性カルバミン酸エステルを使用する。この場合、Ｒ’は、例えば、（イ）ヒドロキシアルキル、第２級アルキルカルバミン酸エステル、およびそれらの混合物、（ロ）エチレンオキシドまたはプロピレンオキシドヒドロキシアルキル、（ハ）エステル、カーボネート、エーテルまたはウレタン基で延長されたヒドロキシアルキル、および（ニ）ラクトンで延長されたヒドロキシアルキル、である。ヒドロキシアルキルカルバミン酸エステルは、アルキル基中に他の官能基を含むことができるが、ただし、これらの官能基はアミノプラスト樹脂およびカルバミン酸エステルの反応を妨害しないことが必要である。自己架橋性アミノプラストが望ましい場合、アミノプラストは、カルバミン酸エステル化合物の一つがアミノプラスト化合物とよりゆっくり反応する、カルバミン酸エステル化合物の混合物と反応させることができる。これらの混合物の例としては、立体障害のある第１級カルバミン酸エステルを含む第１級カルバミン酸エステルまたは第１級カルバミン酸エステル化合物と第２級カルバミン酸エステル化合物の混合物がある。さらに、カルバミン酸エステル化合物を保護基と反応させて、そのアミノプラスト化合物との反応を遅くすることができる。この例としては、イソシアネートとカルバミン酸エステルの反応がある。
【００２４】
変性アミノプラストを、アミノプラスト硬化剤と反応し得る官能基を含んでなる重合体と反応させることにより、変性アミノプラストを架橋剤として使用することができる。この重合体は公知の重合体、例えばアルキド、ポリエステル、エポキシ重合体（例えばポリグリシジルエーテルおよびビスフェノールＡの縮合重合体）、アクリル重合体（例えばアクリル酸、メタクリル酸、アクリル酸ブチル、メタクリル酸ヒドロキシプロピル、等の重合体）、ビニル重合体（例えばスチレンの重合体）またはポリウレタン、のいずれかでよい。重合体は、所望の特性に応じて選択する。硬化性組成物が塗料組成物、特に表面塗料組成物、として使用される好ましい実施態様では、重合体はアクリル重合体、アクリル／ビニル共重合体、ポリウレタン、エポキシ重合体、またはポリエステルであり、より好ましくはアクリルまたはアクリルビニル共重合体である。
【００２５】
重合体上の使用可能な官能基は、アミノプラスト硬化剤のアルコキシまたはアルキルアルコキシ基と反応し得るいずれかの基であることができる。一般的に、その様な官能基は活性水素を含む。有用な官能基の例としては、カルバミン酸エステル基、水酸基、カルボキシル基、フェノール基、ベンジル基、アミド基、およびウレイド基がある。好ましくは、官能基はカルバミン酸エステル基または水酸基であり、より好ましくはカルバミン酸エステル基である。その様な官能基を重合体材料中に導入するための技術は、この分野では良く知られている。例えば、カルバミン酸エステル官能性重合体は、米国特許第３，４７９，３２８号、第３，６７４，８３８号、第４，１２６，７４７号、第４，２７９，８３３号、第４，３４０，４９７号、および第５，３００，３２８号各明細書に記載されている。ヒドロキシル官能性アクリル重合体は、一般的にアクリル酸またはメタクリル酸のヒドロキシアルキルエステルと他のアクリルまたはビニルモノマーの共重合により形成される。酸官能性アクリル重合体は、アクリル酸またはメタクリル酸と他のアクリルまたはビニルモノマーの共重合により容易に形成される。ヒドロキシル官能性ポリウレタンは、一般的にポリイソシアネートを過剰量の、分子１個あたり２個またはそれより多い水酸基を有するポリオールと反応させることにより製造される。酸またはヒドロキシ官能性ポリエステルは、ポリ酸とポリオールの反応により形成され、酸またはヒドロキシル官能性は、出発材料中に存在する酸またはヒドロキシル官能基のそれぞれの量により決定される。上記の説明は一般論であり、無論、この分野でアミノプラスト硬化剤と反応し得る官能基を有することが分かっている他の重合体は、本発明の実施に使用することができる。
【００２６】
本発明の変性アミノプラスト化合物は、未変性アミノプラスト樹脂を使用する類似の塗料組成物よりもＶＯＣ含有量が低い塗料組成物を提供するものである。変性アミノプラストを含有する塗料組成物は、アミノプラストを自己架橋性化合物として使用することができる。これらの組成物は、塗料組成物における架橋剤として単独でも、あるいは他の架橋性樹脂、例えばイソシアネート架橋剤、との組合せでも有用である。変性アミノプラスト化合物は、塗料における添加剤としても有用である。これらの添加剤の例としては、とりわけ、耐久性を改良する添加剤およびレオロジー調整剤がある。
【００２７】
本発明の硬化性組成物は、キャスティング、成形物、および塗料などの様々な用途に使用できる。本発明の組成物には、必要に応じて溶剤を使用することができる。本発明の組成物は、例えば実質的に固体粉末または分散物の形態で使用できるが、組成物が、溶剤を使用して達成できる実質的に液体の状態であるのが望ましい場合も多い。この溶剤は、（ａ）カルバミン酸エステル官能性アミノプラストおよび（ｂ）アミノプラストと反応し得る官能基を有する重合体化合物の両方に対して溶剤として作用すべきである。一般的に、成分（ａ）および（ｂ）の溶解性に応じて、溶剤はどの様な有機溶剤および／または水でもよい。好ましい実施態様では、溶剤は極性有機溶剤である。より好ましくは、溶剤は極性の脂肪族溶剤または極性の芳香族溶剤である。さらに好ましくは、溶剤はケトン、エステル、酢酸エステル、アルコール、非プロトン性アミド、非プロトン性スルホキシド、または非プロトン性アミンである。効果的な溶剤の例としては、メチルエチルケトン、メチルイソブチルケトン、酢酸ｍ−アミル、エチレングリコールブチルエーテルアセテート、プロピレングリコールモノメチルエーテルアセテート、キシレン、ｎ−メチルピロリドン、または芳香族炭化水素の混合物がある。別の好ましい実施態様では、溶剤は水または水と少量の水性共溶剤の混合物である。
【００２８】
本発明の組成物は、例えば硬化反応を強化するための触媒を含む。例えば成分（ａ）としてアミノプラスト化合物、特に単量体メラミン、を使用する場合、硬化反応を強化するために強酸触媒を使用することができる。その様な触媒は、この分野では良く知られており、例えばｐ−トルエンスルホン酸、ジノニルナフタレンジスルホン酸、ドデシルベンゼンスルホン酸、フェニル酸ホスフェート、マレイン酸モノブチル、リン酸ブチルおよびヒドロキシリン酸エステルがある。
【００２９】
本発明の好ましい実施態様では、本発明の組成物は顔料着色塗料組成物またはクリアコート塗料組成物として使用される。その様な組成物では、溶剤は本発明の組成物中に約０．０１重量％〜約９９重量％、好ましくは約１０重量％〜約６０重量％、より好ましくは約３０重量％〜約５０重量％、の量で存在する。
【００３０】
塗料組成物は、この分野で良く知られている多くの方法により物品上に塗布することができる。その例としては、スプレー塗布、ディップ塗布、ロール塗布、カーテン塗布、およびその他がある。自動車の車体パネルにはスプレー塗布が好ましい。
【００３１】
特に好ましい実施態様では、本発明の組成物は、複合材料カラー−プラス−クリア塗料の一部として、着色ベースコート上の透明および／または無色塗料組成物として使用される。その様な複合材料塗料は、色の深さおよび液体の様な光沢のある表面外観のために人気がある。その様な塗料は、自動車用塗料の分野で特に広く受け入れられている。本発明の組成物は、複合材料カラー−プラス−クリア塗料のベースコートとしても使用できる。
【００３２】
その様な複合材料塗料用の他の着色ベースコート組成物は、この分野では良く知られており、ここで詳細に説明する必要はない。この分野で公知の、ベースコート組成物に有用な重合体には、アクリル樹脂、ビニル樹脂、ポリウレタン、ポリカーボネート、ポリエステル、アルキド、およびポリシロキサンがある。好ましい重合体はアクリル樹脂およびポリウレタンである。ベースコート重合体は好ましくは架橋性であり、したがって１種またはそれより多い架橋性官能基を含んでなる。その様な基には、例えば水酸基、イソシアネート、アミン、エポキシ、アクリル酸エステル、ビニル、シラン、およびアセト酢酸エステル基がある。これらの基は、マスクまたはブロックしておき、所望の硬化条件下、一般的に高温で脱ブロックして架橋反応に使用することができる。効果的な架橋性官能基には、水酸基、エポキシ、酸、無水物、シラン、およびアセト酢酸エステル基がある。好ましい架橋性官能基にはヒドロキシ官能性基およびアミノ官能性基がある。
【００３３】
ベースコート重合体は、自己架橋性であっても、あるいは重合体の官能基と反応し得る別の架橋剤を必要としてもよい。例えば重合体がヒドロキシ官能基を有する場合、架橋剤はアミノプラスト、イソシアネート、ブロックドイソシアネート（イソシアヌレートを包含する）、酸官能性または酸無水物官能性架橋剤、またはこれらの架橋剤の混合物でよい。
【００３４】
上記の層で物体を成形、キャスティング、または被覆した後、組成物を、塗料層を硬化させる条件にさらす。様々な硬化方法を使用できるが、熱硬化が好ましい。一般的に、熱硬化は、主として放射熱源から与えられる高温に被覆した物体を露出することにより行なう。硬化温度は、使用するアミノプラストおよび官能性重合体により異なるが、一般的に９３℃〜１７７℃、好ましくは１２１℃〜１４１℃、である。硬化時間は、使用する特定の成分、および層の厚さなどの物理的パラメータにより異なるが、一般的な硬化時間は１５〜６０分間である。
【００３５】
下記の諸例は本発明をさらに説明するためのものである。
【００３６】
例１
カルバミン酸エステル変性メラミン
Monsantoから市販のヘキサ（メトキシメチル）メラミンであるResimeneR 747 １００２．４部、カルバミン酸ｎ−ブチル６５０部、メタノール２００部およびドデシルベンゼンスルホン酸５．１部の混合物を７５℃に加熱した。気相クロマトグラフィーにより測定して、遊離のカルバミン酸ブチルの量が出発量の６％未満になるまで反応を続けた。次いで、温度７５℃以下で短時間（＜２時間）の真空ストリッピングにより、過剰のカルバミン酸ｎ−ブチルおよびメタノールを除去した。次いで真空を解除し、ｎ−ブタノール３６８．５部を加えた。生成化合物は、ポリスチレン標準を使用するゲル透過クロマトグラフィーにより測定したところ、数平均分子量が７６２、重量平均分子量が１２６０であった。
【００３７】
例２
低分子量カルバミン酸エステル変性メラミン
Cytec から市販のヘキサ（メトキシメチル）メラミンであるCymel R 300 ２４４５．４部、カルバミン酸ヒドロキシプロピル１６１４部、およびメタノール１３９６部の混合物を４９℃に加熱した。次いでドデシルベンゼンスルホン酸１８．１部を加え、この系を７０℃に加熱した。気相クロマトグラフィーにより測定して、遊離のカルバミン酸ヒドロキシプロピルの量が出発量の４％未満になるまで、この系を７０℃で反応させた。次いで、この系を室温に下げ、真空ストリッピングにより、メタノールを除去した。生成した化合物は、数平均分子量が８０１ダルトン、重量平均分子量が１２９１であった。
【００３８】
例３
高分子量変性メラミン
Monsantoから市販のヘキサ（メトキシメチル）メラミンであるResimeneR 747 １５００部およびカルバミン酸ブチル１２４１．８部の混合物を窒素雰囲気中で３６℃に加熱した。次いでドデシルベンゼンスルホン酸１．３６部を加え、不活性雰囲気を除去し、１５インチの真空を作用させた。この系を１００℃に加熱し、真空度を＞２４インチに増加し、メタノール３２２．２部を除去した。真空および加熱を解除し、キシレン４５４．９部を加えた。得られた変性メラミンは、数平均分子量が１３２２、重量平均分子量が７２８７であった。
【００３９】
例４
高分子量変性メラミン
Monsantoから市販のヘキサ（メトキシメチル）メラミンであるResimeneR 747 ３９０部およびカルバミン酸ブチル２５７．８部の混合物を窒素雰囲気中で６０℃に加熱した。次いでドデシルベンゼンスルホン酸０．３２部を加え、不活性雰囲気を除去し、＞２５インチの真空度を作用させた。メタノール７０．４部が除去されるまで、この系を徐々に１００℃に加熱した。真空および加熱を解除し、キシレン１０９．４部を加えた。得られた変性メラミンは、数平均分子量が９４８、重量平均分子量が２１２２であった。
【００４０】
例５
カルバミン酸ヒドロキシプロピル変性メラミンの自己架橋
上記の例２で製造した、ただし真空ストリッピングを下げる（８mm）前にスライドガラス上に採取した、カルバミン酸ヒドロキシプロピル変性メラミンの試料を空気乾燥させ、次いで２８０°Ｆで３０分間焼き付けた。得られた硬化被膜は、表面を引っ掻く２００回のＭＥＫ二重摩擦に合格した。
【００４１】
例６
未変性メラミンを使用するクリアコート処方
成分 量
カルバミン酸エステル官能性アクリル樹脂        ４７８．０ｇ
メラミン1                                       ４９．２
紫外線吸収剤2                                   １２．６
ヒンダードアミン光安定剤3                         ６．０
触媒4                                           １６．０
フュームドシリカ分散液                          ２０．２
流動性添加剤5                                     ０．８
密着性添加剤                                      ６．７
オクタン酸                                        １．３
ブタノール                                      ３２．０
溶剤6                                           ２０．０
1 Monsantoから市販のResimeneR 747
2 Tinuvin 384
3 Tinuvin 123
4 Nacure 5225
5 Lindron 22
6 Exxate 1000
次いで、この試料をAromatic 100で#4 Ford cup 上、８０°Ｆで３５”に希釈した。固体分は５３．５重量％であった。
【００４２】
例７
変性メラミンを使用するクリアコート処方
成分 量
カルバミン酸エステル官能性アクリル樹脂        ３９５．８ｇ
例１から得た変性メラミン                      １２８．６
紫外線吸収剤1                                   １２．６
ヒンダードアミン光安定剤2                         ６．０
触媒3                                           １６．０
フュームドシリカ分散液                          ２０．２
流動性添加剤4                                     ０．８
密着性添加剤                                      ６．７
オクタン酸                                        １．３
ブタノール                                        ７．０
溶剤5                                           ２０．０
1 Tinuvin 384
2 Tinuvin 123
3 Nacure 5225
4 Nacure 22
5 Exxate 1000
次いで、この試料をAromatic 100で#4 Ford cup 上、８０°Ｆで３５”に希釈した。固体分は５６．２重量％であった。